Порошок полиэтилена, способ его получения и применение в ротационном формовании

1. Порошок полиэтилена, содержащий по меньшей мере одну добавку, имеющий:
- показатель текучести расплава (ПТР), измеренный при 190°С с нагрузкой 2,16 кг в соответствии с ISO 1133-1:2011, в диапазоне от 0,1 г/10 минут до 100 г/10 минут, предпочтительно в диапазоне от 5 г/10 минут до 35 г/10 минут;
3
3
3
3
- плотность в диапазоне от 0,890 г/см до 0,965 г/см, предпочтительно в диапазоне от 0,940 г/см до 0,960 г/см;
3
3
3
3
- насыпную плотность в диапазоне от 0,35 г/см до 0,60 г/см, предпочтительно в диапазоне от 0,40 г/см до 0,50 г/см;
50
- средний диаметр (d) частиц в диапазоне от 400 мкм до 800 мкм, предпочтительно в диапазоне от 450 мкм до 780 мкм.
2. Порошок полиэтилена, содержащий по меньшей мере одну добавку, по п. 1, при этом указанный полиэтилен представляет собой полиэтилен высокой плотности (ПЭВП), полученный посредством (со)полимеризации в газовой фазе.
3. Порошок полиэтилена, содержащий по меньшей мере одну добавку, по п. 1 или 2, в котором указанная добавка выбрана из: антиоксидантов, сшивающих агентов, агентов перекрестной сшивки, поглотителей пероксидов, поглотителей УФ-излучения, светостабилизаторов.
3
15
4. Порошок полиэтилена, содержащий по меньшей мере одну добавку, по п. 3, в котором указанные антиоксиданты выбраны из стерически затрудненных фенолов, таких как 2,6-ди-трет-бутил-4-метилфенол, 2,6-ди-трет-бутил-4-нонилфенол, 2,2'-метилен-бис-(4-метил-6-трет-бутилфенол), 4,4'-бутилиден-бис-(2-трет-бутил-5-метилфенол), 4,4'-тио-бис-(2-трет-бутил-5-метилфенол), 2,2'-тио-бис(6-трет-бутил-4-метилфенол); 2,5-ди-трет-амилгидрохинона, полимерных стерически затрудненных фенолов, трис-(3,5-ди-трет-бутил-4-гидроксибензил)изоцианурата, 2,2'-тиодиэтил-бис-(3,5-ди-трет-бутил-4-гидроксифенил)пропионата, 1,1,3-трис-(2'-метил-4'-гидрокси-5'-трет-бутилфенил)бутана, 2,2'-метилен-бис-6-(1-метил-циклогексил)-пара-крезола, 3,4-дигидро-2,5,7,8-тетраметил-2-(4,8,12-триметилтридецил)-2Н-1-бензопиран-6-ола, 2,4-диметил-6-(1-метилциклогексил)фенола, N,N'-гексаметилен-бис-(3,5-ди-трет-бутил-4-гидроксигидроциннамида), С-С алкиловых сложных эфиров 3,5-бис(1,1-диметил)-4-гидроксибензолпропионовой кислоты, или их смесей; органических фосфитов, таких как, например, трис-(2,4-ди-трет-бутилфенил)фосфит, трис-2,4-бис(1,1-диметилпропил)фенилфосфит, трис-4-(1,1-диметил пропил)фенилфосфит, бис[2,4-бис(1,1-диметилпропил)фенил][4-(1,1-диметилпропил)фенил]фосфит, [2,4-бис(1,1-диметилпропил)фенил]бис[4-(1,1-диметипропил)фенил]фосфит, бис[трис(2,4-ди-трет-бутилфенил)фосфит плюс дистеарил-3,3-тиодипропионат (примерно 3 масс. % в расчете на массу фосфита), бис-(2,4-ди-трет-бутил-фенил)пентаэритритдифосфит, тетракис-(2,4-ди-трет-бутилфенил)-4,4'-бифенилендифосфонит, трис-(пара-нонилфенил)фосфит, диизодецилфенилфосфит, дифенилизодецилфосфит, триизодецилфосфит, трилаурилфосфит, или их смеси; органических фосфонатов; органических фосфонитов; органических фосфатов, таких как, например, ди(стеарил)пентаэритритдифосфит, тетракис(2,4-ди-трет-бутилфенил)-4,4'-бифенилендифосфонит, или их смеси; антиоксидантов на основе витаминов, таких как, например, антиоксиданты на основе витамина Е; или из их смесей.
5. Порошок полиэтилена, содержащий по меньшей мере одну добавку, по п. 3, в котором указанные сшивающие агенты выбраны из органических пероксидов, предпочтительно органических пероксидов, имеющих общую формулу (I):
в которой:
- R представляет собой двухвалентную углеводородную группу, предпочтительно выбранную из:
где m представляет собой число в диапазоне от 1 до 8;
1
2
1
12
1
6
- R и R, одинаковые или различные, представляют собой линейную или разветвленную С-С алкильную группу, предпочтительно C-С;
3
4
1
12
1
6
- R и R, одинаковые или различные, представляют собой линейную или разветвленную С-С алкильную группу, предпочтительно C-С;
- n равно 0 или 1;
более предпочтительно выбраны из: бис(алкилперокси)алканов, таких как 2,5-бис(трет-амилперокси)-2,5-диметилгексан, 2,5-бис(трет-бутилперокси)-2,5-диметилгексан, 3,6-бис(трет-бутилперокси)-3,6-диметилоктан, 2,7-бис(трет-бутилперокси)-2,7-диметилоктан, 8,11-бис(трет-бутилперокси)-8,11-диметилоктадекан, или их смеси; бис(алкилперокси)бензолов, таких как α,α'-бис(трет-амилпероксиизопропил)бензол, α,α'-бис(трет-бутилпероксиизопропил)бензол, или их смеси; бис(алкилперокси)ацетиленов, таких как 2,7-диметил-2,7-ди(трет-бутилперокси)октадиин-3,5, 2,7-диметил-2,7-ди(пероксиэтилкарбонат)октадиин-3,5, 3,6-диметил-3,6-ди(пероксиэтилкарбонат)октин-4, трет-бутилпероксибензоат, 3,6-диметил-3,6-ди(трет-бутилперокси)октин-4, 2,5-диметил-2,5-ди(перокси-н-пропилкарбонат)гексин-3, 2,5-диметил-2,5-ди(пероксиизобутилкарбонат)гексин-3, 2,5-диметил-2,5-ди(пероксиэтилкарбонат)гексин-3, 2,5-диметил-2,5-ди(α-кумилперокси)гексин-3, 2,5-диметил-2,5-ди(трет-бутилперокси)гексин-3, или их смеси; или из их смесей.
6. Порошок полиэтилена, содержащий по меньшей мере одну добавку, по п. 3, в котором указанные агенты перекрестной сшивки выбраны из аллиловых соединений, предпочтительно из: аллилметакрилата, диаллилитаконата, диаллилфталата, триаллилтримеллитата, триаллилтриметаллилтримеллитата, триаллилцианурата (ТАЦ), триаллилизоцианурата (ТАИЦ), триаллилфосфата, или их смесей.
7. Порошок полиэтилена, содержащий по меньшей мере одну добавку, по п. 3, в котором указанные поглотители пероксидов выбраны из серосодержащих соединений, таких как сложные эфиры β-тиодипропионовой кислоты, например, такие как стеариловые, миристиловые, тридециловые сложные эфиры, или их смеси; меркаптобензоимидазол или цинковые соли 2-меркаптобензимидазола, или их смеси; дибутилтиодикарбамат цинка; диоктадецилдисульфид; пентаэритрит-тетракис(β-додецилмеркапто)пропионат; или их смесей.
8. Порошок полиэтилена, содержащий по меньшей мере одну добавку, по п. 3, в котором указанные поглотители УФ-излучения выбраны из: триазинов, бензооксаазинонов, бензотриазолов, бензофенонов, бензоатов, формамидина, циннаматов или пропеноатов, ароматических пропандионов, бензоимидазолов, циклоалифатических кетонов, форманилидов, включая оксамиды, цианоакрилатов, бензопиранонов, салицилатов, или их смесей.
9. Порошок полиэтилена, содержащий по меньшей мере одну добавку, по п. 3, в котором указанные светостабилизаторы выбраны из стерически затрудненных аминов.
10. Способ получения порошка полиэтилена, содержащего по меньшей мере одну добавку, по любому из п.п. 1-9, включающий:
- приготовление раствора, содержащего по меньшей мере одну добавку, действуя при температуре в диапазоне от 25°С до 50°С, предпочтительно в диапазоне от 30°С до 40°С, при скорости вращения в диапазоне от 1 об/мин до 100 об/мин, предпочтительно в диапазоне от 20 об/мин до 80 об/мин, в течение времени в диапазоне от 10 минут до 50 минут, предпочтительно в диапазоне от 15 минут до 45 минут;
- добавление указанного раствора по меньшей мере к одному порошку полиэтилена, полученному посредством (со)полимеризации в газовой фазе, и выдерживание полученной композиции при перемешивании, при скорости вращения в диапазоне от 10 об/мин до 100 об/мин, предпочтительно в диапазоне от 30 об/мин до 70 об/мин, при температуре в диапазоне от 25°С до 50°С, предпочтительно в диапазоне от 30°С до 40°С, в течение времени в диапазоне от 10 минут до 60 минут, предпочтительно в диапазоне от 15 минут до 50 минут.
11. Применение порошка полиэтилена, содержащего по меньшей мере одну добавку, по любому из пп. 1-9, в ротационном формовании.
12. Промышленные изделия, полученные ротационным формованием из порошка полиэтилена, содержащего по меньшей мере одну добавку, по любому из пп. 1-9.